(57)【特許請求の範囲】
【請求項１】
炭素系材と金属ナノ粒状物とを有する膜であって、
前記炭素系材は、カーボンナノチューブ及びグラフェンの群の中から選ばれる一種または二種以上のものであり、
前記金属ナノ粒状物は、金属ナノ粒子及び金属ナノワイヤの群の中から選ばれる一種または二種以上のものであり、
前記膜は導電性部と絶縁性部とを具備し、
前記絶縁性部においては、前記金属ナノ粒状物の少なくとも一部が酸化してなる
膜。
【請求項２】
前記導電性部の導電性は前記炭素系材および前記金属ナノ粒状物の導電性によって奏され、前記絶縁性部の絶縁性は前記炭素系材および前記金属ナノ粒状物の導電性が変性した絶縁性によって奏されるよう構成されてなる
請求項１の膜。
【請求項３】
前記導電性部は前記炭素系材および前記金属ナノ粒状物によって構成され、
前記絶縁性部は前記炭素系材および前記金属ナノ粒状物が絶縁性処理を受けた絶縁物によって構成されてなる
請求項１又は請求項２の膜。
【請求項４】
絶縁性処理によって光透過率が向上する炭素系材と、絶縁性処理によって光透過率が低下する金属ナノ粒状物とを有する膜であって、
前記炭素系材は、カーボンナノチューブ及びグラフェンの群の中から選ばれる一種または二種以上のものであり、
前記金属ナノ粒状物は、金属ナノ粒子及び金属ナノワイヤの群の中から選ばれる一種または二種以上のものであり、
前記膜は、絶縁性処理されていない導電性部と、絶縁性処理された絶縁性部とを具備する
膜。
【請求項５】
前記絶縁性部においては、絶縁性処理によって前記金属ナノ粒状物の少なくとも一部が酸化してなる
請求項４の膜。
【請求項６】
前記絶縁性処理が酸化性雰囲気下での紫外線照射である
請求項３〜請求項５いずれかの膜。
【請求項７】
前記紫外線が真空紫外線である
請求項６の膜。
【請求項８】
前記炭素系材がカーボンナノチューブである
請求項１〜請求項７いずれかの膜。
【請求項９】
前記金属ナノ粒状物を構成する金属が銀である
請求項１〜請求項８いずれかの膜。
【請求項１０】
前記金属ナノ粒状物が金属ナノワイヤである
請求項１〜請求項９いずれかの膜。
【請求項１１】
前記請求項１〜請求項１０いずれかの膜の形成方法であって、
前記炭素系材および前記金属ナノ粒状物の膜を形成した後、導電膜のパターン以外の領域を絶縁性処理する
膜形成方法。
【請求項１２】
前記絶縁性処理が酸化性雰囲気下での紫外線照射である
請求項１１の膜形成方法。
【発明の詳細な説明】
【技術分野】
【０００１】
本発明は膜（例えば、導電膜または絶縁膜）に関する。
【背景技術】
【０００２】
透明導電膜は各種の装置に用いられている。例えば、タッチパネルに用いられている。各種のディスプレイ装置（例えば、液晶ディスプレイ装置、有機ＥＬディスプレイ装置など）に用いられている。太陽電池などにも用いられている。
【０００３】
前記透明導電膜は、基本的には、透明な基板上に設けられている。前記基板の材料は、例えば無機ガラスや、有機樹脂が挙げられる。前記有機樹脂としては、例えばポリエチレンテレフタラート（ＰＥＴ）又はポリカーボネート（ＰＣ）等が挙げられる。前記透明導電膜の材料は、例えば酸化錫インジウム（ＩＴＯ）等が挙げられる。最近、透明導電膜材料として、カーボンナノチューブ、銀ナノ粒子、銀ナノワイヤ、導電性高分子、酸化亜鉛、酸化スズ等が提案された。
【０００４】
静電容量方式タッチパネルの電極は、パターニングされた透明導電膜で構成されている。すなわち、パターニングによって、透明導電膜が導電性部分と絶縁性部分とに分けられる。
【０００５】
前記パターニングは、ＩＴＯ膜の場合、次のようにして行われる。ＩＴＯ膜が透明基板の全面に設けられる。これには、例えば蒸着の手法が用いられる。前記ＩＴＯ膜上にマスクが設けられる。これには、例えばフォトリソグラフィの手法が用いられる。この後、ケミカルエッチングの手法によって、前記マスクで保護されていない前記ＩＴＯ膜が除去される。これによって、導電性部分（ＩＴＯ膜存在部分）と絶縁性部分（ＩＴＯ膜除去部分）とが構成される。すなわち、所定パターンの電極が形成される。前記電極は、一般的には、数十μｍ〜数ｍｍ幅のライン状である。勿論、これに限られない。
【０００６】
ＩＴＯが存在している部分が電極（導電性部）である。エッチングによってＩＴＯが除去された部分は絶縁性部である。前記導電性部（電極）の屈折率と前記絶縁性部の屈折率とは異なる。この為、反射率に差が生じる。従って、そのまま、前記構造の電極がタッチパネルに搭載されると、バックライト点灯時に、所定パターンの電極が浮き出てしまう。すなわち、電極パターン模様が視認される。
【０００７】
この問題を解決する為、特許文献１が提案されている。特許文献１は、「有機高分子フィルムに透明導電層が積層されたタッチパネル用透明導電性積層体において、有機高分子フィルムの少なくとも片面に光学干渉層、透明導電層が順次に積層され、光学干渉層は高屈折率層と低屈折率層からなりかつ該低屈折率層が透明導電層と接し、高屈折率層及び低屈折率層は架橋重合体からなり、高屈折率層は、金属アルコキシドを加水分解ならびに縮合重合して形成された架橋重合体であり、かつ、１次粒子径が１００ｎｍ以下である金属酸化物及び／又は金属フッ化物の超微粒子を含み、前記超微粒子と前記金属アルコキシドとの重量比率が１：９９〜８０：２０であることを特徴とするタッチパネル用透明導電性積層体。」を提案している。
【０００８】
特許文献２が提案されている。特許文献２は、「導電性極細繊維を凝集又は絡み合うことなく分散配置して交差させ、当該交差した部分で互いに電気的に接触させてなる導電性繊維膜を形成する工程と、前記導電性繊維膜の所望の位置にレーザー光線を照射して、前記導電性極細繊維の一部を断線または消失させることにより導電性パターン部を形成する工程と、前記導電性極細繊維を基材表面に固定する工程を、少なくとも備えたことを特徴とする導電性パターン被覆体の製造方法。」を提案している。
【先行技術文献】
【特許文献】
【０００９】
【特許文献１】特許第４２８６１３６号
【特許文献２】特開２０１０−４４９６８公報
【特許文献３】特表２０１０−５２５５２６公報
【非特許文献】
【００１０】
【非特許文献１】SCIENTIFIC REPORTS 4;4804 DOI;10.1038/srep04804
【発明の概要】
【発明が解決しようとする課題】
【００１１】
特許文献１で提案された技術は、製造プロセスが大変である。コストが高い。
特許文献１はＩＴＯを対象としたものである。特許文献１の技術を、カーボンナノチューブ、グラフェン、銀ナノ粒子、又は銀ナノワイヤが用いられた透明導電膜の場合に応用しても、前記視認性の改善が得られ難い。その理由として次のことが考えられた。カーボンナノチューブやグラフェン等の材料は、可視光領域に吸収帯を有している。この為、カーボンナノチューブやグラフェン等が存在している個所（導電性部分（電極部分））と、カーボンナノチューブやグラフェンが存在していない個所（絶縁性部分）との間では、可視光透過率に差が生じる。この為、特許文献１の技術の応用では、前記視認性の改善が得られ難い。
【００１２】
特許文献２の技術には以下の問題が有る。
特許文献２は、樹脂バインダの表面から露出した導電性繊維のみをレーザー光で除去する方法である。この為、バインダ層の厚み制御を精密に行わなければ、絶縁化が困難である。更に、レーザー光を照射した箇所が透明になる為、パターンが視認し易くなった。
【００１３】
従って、本発明が解決しようとする課題は、導電性膜の視認性改善の技術を提供することである。
【課題を解決するための手段】
【００１４】
本発明は、
炭素系材と金属ナノ粒状物とを有する膜であって、
前記膜は導電性部と絶縁性部とを具備し、
前記絶縁性部においては、金属ナノ粒状物の少なくとも一部が酸化してなる
ことを特徴とする膜を提案する。
【００１５】
本発明は、前記膜であって、前記導電性部の導電性は前記炭素系材および前記金属ナノ粒状物の導電性によって奏され、前記絶縁性部の絶縁性は前記炭素系材および前記金属ナノ粒状物の導電性が変性した絶縁性によって奏されるよう構成されてなることを特徴とする膜を提案する。
【００１６】
本発明は、前記膜であって、前記導電性部は前記炭素系材および前記金属ナノ粒状物によって構成され、前記絶縁性部は前記炭素系材および前記金属ナノ粒状物が絶縁性処理を受けた絶縁物によって構成されてなることを特徴とする膜を提案する。
【００１７】
本発明は、
絶縁性処理によって光透過率が向上する炭素系材と、絶縁性処理によって光透過率が低下する金属ナノ粒状物とを有する膜であって、
前記膜は、絶縁性処理されていない導電性部と、絶縁性処理された絶縁性部とを具備する
ことを特徴とする膜を提案する。
【００１８】
本発明は、前記膜であって、前記絶縁性部においては、絶縁性処理によって前記金属ナノ粒状物の少なくとも一部が酸化してなることを特徴とする膜を提案する。
【００１９】
本発明は、前記膜であって、前記絶縁性処理が酸化性雰囲気下での紫外線照射であることを特徴とする膜を提案する。
【００２０】
本発明は、前記膜であって、前記紫外線が、好ましくは、真空紫外線である
ことを特徴とする膜を提案する。
【００２１】
本発明は、前記膜であって、前記炭素系材がカーボンナノチューブ及びグラフェンの群の中から選ばれる一種または二種以上のものであることを特徴とする膜を提案する。
【００２２】
本発明は、前記膜であって、前記炭素系材がカーボンナノチューブであることを特徴とする膜を提案する。
【００２３】
本発明は、前記膜であって、前記金属ナノ粒状物を構成する金属が銀であることを特徴とする膜を提案する。
【００２４】
本発明は、前記膜であって、前記金属ナノ粒状物が金属ナノワイヤであることを特徴とする膜を提案する。
【００２５】
本発明は、
所定パターンの導電膜の形成方法であって、
炭素系材および金属ナノ粒状物の膜を形成した後、前記導電膜のパターン以外の領域を絶縁性処理する
ことを特徴とする膜形成方法を提案する。
【００２６】
本発明は、
前記膜の形成方法であって、
炭素系材および金属ナノ粒状物の膜を形成した後、導電膜のパターン以外の領域を絶縁性処理する
ことを特徴とする膜形成方法を提案する。
【００２７】
本発明は、前記膜形成方法であって、前記絶縁性処理が酸化性雰囲気下での紫外線照射であることを特徴とする膜形成方法を提案する。
【発明の効果】
【００２８】
導電性部の光透過率と絶縁性部の光透過率との差が小さく、視認性の問題（例えば導電性部のみが目立って見えると言った問題）が改善された。
【図面の簡単な説明】
【００２９】
【図１】金属ナノワイヤ及び導電性炭素材で形成された導電膜のイメージ図
【図２】紫外線照射前における導電膜の概略断面図
【図３】紫外線照射後における導電膜の概略断面図
【図４】導電性部と絶縁性部との境界部の視認性を示す写真であって、左側の写真は実施例６における写真、右側の写真は比較例２における写真
【発明を実施するための形態】
【００３０】
本発明の実施形態が説明される。
第１の発明は膜である。例えば、導電性膜である。或いは、絶縁性膜である。又は、導電性膜の側部に絶縁性膜が在る膜である。前記導電性膜と前記絶縁性膜との境界が目立ち難い膜である。前記導電性膜における光透過率Ｘと前記絶縁性膜における光透過率Ｙとの差が小さな（｜Ｘ−Ｙ｜が、例えば０〜２％）膜である。前記膜は、炭素系材と、金属ナノ粒状物とを有する。
【００３１】
前記膜は、導電性部と、絶縁性部とを具備する。前記絶縁性部においては、金属ナノ粒状物の少なくとも一部が酸化している。
【００３２】
前記導電性部の導電性は、前記炭素系材および前記金属ナノ粒状物の導電性によって奏される。前記導電性部は、前記炭素系材および前記金属ナノ粒状物によって構成されている。前記絶縁性部の絶縁性は、前記炭素系材および前記金属ナノ粒状物の導電性が変性した絶縁性によって奏される。前記絶縁性部は、前記炭素系材および前記金属ナノ粒状物が絶縁性処理を受けた絶縁物（絶縁材）によって構成されている。
【００３３】
前記膜は、炭素系材と、金属ナノ粒状物とを具備する。前記炭素系材は、絶縁性処理（例えば、光照射）によって光透過率が向上する材である。前記金属ナノ粒状物は、絶縁性処理（例えば、光照射）によって光透過率が低下する粒状物である。例えば、酸化された銀（Ａｇ２Ｏ）は褐色ないしは黒色を呈する。従って、銀ナノ粒状物は、酸化によって、高導電性が失われ、光透過率が小さくなる。前記膜は、導電性部（絶縁性処理されていない導電性部）と、絶縁性部（絶縁性処理された絶縁性部）とを具備する。前記絶縁性部においては、絶縁性処理によって、前記金属ナノ粒状物の少なくとも一部が酸化している。
【００３４】
前記絶縁性処理は、酸化性雰囲気下での、紫外線照射である。前記紫外線は、好ましくは、真空紫外線である。
【００３５】
前記炭素系材は、例えばカーボンナノチューブである。或いは、グラフェンである。勿論、両者を含むものでも良い。好ましくは、少なくともカーボンナノチューブが用いられていることである。前記カーボンナノチューブは、例えば単層カーボンナノチューブである。前記カーボンナノチューブは、例えば酸処理を受けた単層カーボンナノチューブである。前記カーボンナノチューブは、好ましくは、Ｇ（１５９０ｃｍ−１付近に表れるグラファイト物質に共通なラマンピークにおける強度）／Ｄ（１３５０ｃｍ−１付近に表れる欠陥に起因するラマンピークにおける強度）≧１０のカーボンナノチューブである。Ｇ／Ｄの上限値は、例えば１５０程度である。
【００３６】
前記金属ナノ粒状物は、その構成元素が、好ましくは、銀である。少なくとも、銀が用いられていることである。前記金属ナノ粒状物は、好ましくは、金属ナノワイヤである。特に好ましくは銀ナノワイヤである。金属ナノ粒状物は、金属ナノ粒子と、金属ナノワイヤとを含む概念で用いられている。前記粒子と前記ワイヤとは、アスペクト比によって、分けられている。アスペクト比が１０以上のものがワイヤである。好ましいワイヤは、アスペクト比が５０以上のものである。
【００３７】
第２の発明は膜形成方法である。所定パターンの導電膜の形成方法である。前記膜の形成方法である。炭素系材および金属ナノ粒状物の膜が形成された後、導電膜のパターン以外の領域が絶縁性処理される。例えば、膜（炭素系材および金属ナノ粒状物を有する膜）が形成される膜形成工程を有する。前記膜は、同一膜中に、炭素系材と金属ナノ粒状物が含まれていても良い。炭素系材を有する膜の上に金属ナノ粒状物を有する膜が設けられても良い。逆に、金属ナノ粒状物を有する膜の上に炭素系材を有する膜が設けられても良い。前記成膜工程後に絶縁性処理工程を有する。絶縁性処理工程は、前記膜に対して、所定のパターンで、絶縁性処理が行われる工程である。前記絶縁性処理は、好ましくは、酸化性雰囲気下での紫外線照射である。前記紫外線は、好ましくは、真空紫外線である。前記炭素系材は、例えばカーボンナノチューブである。或いは、グラフェンである。勿論、両者を含むものでも良い。好ましくは、少なくともカーボンナノチューブが用いられていることである。前記金属ナノ粒状物は、その構成元素が、好ましくは、銀である。少なくとも、銀が用いられていることである。前記金属ナノ粒状物は、好ましくは、金属ナノワイヤである。特に好ましくは銀ナノワイヤである。
【００３８】
以下、更に詳しい説明がされる。
【００３９】
本発明の一実施形態が、図１〜図３によって、説明される。図１は金属ナノワイヤと炭素系導電材により形成される透明導電膜のイメージ図、図２は紫外線照射前における概略断面図（イメージ図）、図３は紫外線照射後における概略断面図（イメージ図）である。
【００４０】
各図中、１は金属ナノ粒状物である。特に、金属ナノワイヤである。金属ナノワイヤは、如何なる製造方法で製造されたものでも良い。例えば、液相法、又は気相法などによって製造できる。Ａｄｖ．Ｍａｔｅｒ．２００２，１４，Ｐ８３３〜８３７や、Ｃｈｅｍ．Ｍａｔｅｒ．２００２，１４，Ｐ４７３６〜４７４５等に、Ａｇナノワイヤの製造方法が開示されている。特開２００６−２３３２５２号公報などには、Ａｕナノワイヤの製造方法が開示されている。特開２００２−２６６００７号公報などには、Ｃｕナノワイヤの製造方法が開示されている。特開２００４−１４９８７１号公報などには、Ｃｏナノワイヤの製造方法が開示されている。上記Ａｄｖ．Ｍａｔｅｒ．及びＣｈｅｍ．Ｍａｔｅｒ．は、水系で、簡便に、かつ、大量に、Ａｇナノワイヤを製造する技術を開示している。銀の導電率は金属中で最大であるから、金属ナノワイヤは銀ナノワイヤであることが好ましい。しかも、酸化された銀は、褐色を呈するから、光透過率が低下する。このことからも、本発明では、銀ナノワイヤの採用が好ましい。
【００４１】
金属ナノワイヤ１の平均直径は、透明性の観点から、好ましくは、２００ｎｍ以下である。導電性の観点から、好ましくは、１０ｎｍ以上である。平均直径が２００ｎｍ以下の場合、光散乱の影響が軽減される。平均直径は小さな方が、光透過率低下やヘイズ劣化の抑制から、好ましい。平均直径が１０ｎｍ以上の場合、導電体としての機能が有意に発現される。平均直径は大きい方が、導電性が向上する。従って、より好ましくは、平均直径が２０ｎｍ以上である。１５０ｎｍ以下である。更に好ましくは、３０ｎｍ以上である。１００ｎｍ以下である。金属ナノワイヤ１の平均長さは、導電性の観点から、好ましくは、１μｍ以上である。凝集による透明性への影響から、好ましくは、１００μｍ以下である。より好ましくは、３μｍ以上である。５０μｍ以下である。金属ナノワイヤの平均直径及び平均長さは、ＳＥＭやＴＥＭを用いて十分な数のナノワイヤを写真撮影し、個々の金属ナノワイヤ像の計測値の算術平均から求めることが出来る。
【００４２】
金属ナノ粒状物（金属ナノワイヤ）１は、前記特徴の金属ナノ粒状物（金属ナノワイヤ）が分散した分散液が塗布されることによって、基板３上に設けられる。塗布方法としては、例えばダイコート、ナイフコート、スプレー塗布、スピンコート、スリットコート、マイクログラビア、フレキソ等が挙げられる。勿論、これに限らない。前記塗布は基板３の全面に行われる。導電性が膜全面で安定する為、塗布は均一に行われることが好ましい。
【００４３】
２は炭素系材（導電性の炭素系材）である。炭素系材２は、例えばグラフェンである。或いは、カーボンナノチューブである。好ましくは、カーボンナノチューブである。特に、単層カーボンナノチューブである。中でも、例えば酸処理を受けた単層カーボンナノチューブである。
【００４４】
前記カーボンナノチューブ（ＣＮＴ）としては、単層カーボンナノチューブ、２層カーボンナノチューブ、多層カーボンナノチューブ等が挙げられる。中でも、単層カーボンナノチューブが好ましい。特に、Ｇ（１５９０ｃｍ−１付近に表れるグラファイト物質に共通なラマンピークにおける強度）／Ｄ（１３５０ｃｍ−１付近に表れる欠陥に起因するラマンピークにおける強度）≧１０のカーボンナノチューブが好ましい。Ｇ／Ｄの上限値は、例えば１５０程度である。例えば、Ｇ／Ｄが２０〜６０のカーボンナノチューブが好ましい。更には、直径が０．３〜１００ｎｍのＣＮＴが好ましい。特に、直径が０．３〜２ｎｍのＣＮＴが好ましい。長さが０．１〜１００μｍのＣＮＴが好ましい。特に、長さが０．１〜５μｍのＣＮＴが好ましい。前記炭素系材（ＣＮＴ）２は、好ましくは、互いに、絡み合ったものである。
【００４５】
単層カーボンナノチューブは、如何なる製法によって得られた単層カーボンナノチューブでも良い。例えば、アーク放電法、化学気相法、レーザー蒸発法などの製法で得られた単層カーボンナノチューブを用いることが出来る。但し、結晶性の観点から、アーク放電法で得られた単層カーボンナノチューブが好ましい。このものは入手も容易である。単層カーボンナノチューブは、酸処理が施された単層カーボンナノチューブが好ましい。酸処理は、酸性液体中に単層カーボンナノチューブが浸漬されることで実施される。浸漬の代わりに噴霧と言った手法が採用されても良い。酸性液体は各種のものが用いられる。例えば、無機酸や有機酸が用いられる。但し、無機酸が好ましい。例えば、硝酸、塩酸、硫酸、リン酸、或いはこれらの混合物が挙げられる。中でも、硝酸または混酸（例えば、硝酸と硫酸との混酸）を用いた酸処理が好ましい。この酸処理によって、単層カーボンナノチューブと炭素微粒子とがアモルファスカーボンを介して物理的に結合している場合に、アモルファスカーボンを分解して両者を分離したり、単層カーボンナノチューブ作製時に使用した金属触媒の微粒子を分解することになる。単層カーボンナノチューブは、濾過によって不純物が除去され、純度が向上した単層カーボンナノチューブが好ましい。その理由は、不純物による導電性の低下や光透過率の低下が防止されるからである。濾過には各種の手法が採用される。例えば、吸引濾過、加圧濾過、クロスフロー濾過などが用いられる。中でも、スケールアップの観点から、中空糸膜を用いたクロスフロー濾過の採用が好ましい。
【００４６】
炭素系材（例えば、ＣＮＴ（必要に応じて更にフラーレンを含有））２は、前記特徴の炭素系材（ＣＮＴ（必要に応じて更にフラーレンを含有））が分散した分散液が塗布されることによって、基板３上に設けられる。例えば、金属ナノワイヤ１の層上に塗布されることによって、炭素系材（ＣＮＴ（必要に応じて更にフラーレンを含有））２は設けられる。例えば、金属ナノワイヤ分散液が塗布された後、ＣＮＴ（必要に応じて更にフラーレンを含有）分散液が塗布される。塗布方法としては、例えばダイコート、ナイフコート、スプレー塗布、スピンコート、スリットコート、マイクログラビア、フレキソ等が挙げられる。勿論、これに限らない。前記ＣＮＴ分散液の塗布は基板３の全面に行われる。紫外線照射時の絶縁化を均一に進行させる為、前記塗布は均一に行われることが好ましい。
【００４７】
３は基板である。基板３の構成材料としては各種のものが適宜用いられる。例えば、ポリスチレン（ＰＳ）、ポリメチルメタクリレート（ＰＭＭＡ）、スチレン−メチルメタクリレート共重合体（ＭＳ）、ポリカーボネート（ＰＣ）、シクロオレフィンポリマー（ＣＯＰ）、シクロオレフィンコポリマー（ＣＯＣ）、ポリエチレンテレフタレート（ＰＥＴ）、ポリエチレンナフタレート（ＰＥＮ）等の樹脂が用いられる。樹脂の他にも、無機ガラス材料やセラミック材料を用いることが出来る。
【００４８】
本発明では、紫外線が、導電膜（導電膜は、金属ナノワイヤ１及び炭素系材（例えば、ＣＮＴ）２を有する。）に照射される。前記紫外線は、好ましくは、波長が１０〜４００ｎｍである。より好ましくは、１５０〜２６０ｎｍである。特に好ましくは、１５０〜１８０ｎｍの範囲に波長を有する紫外線である。もっと好ましくは、波長が１６０〜１７５ｎｍの紫外線である。例えば、４００ｎｍを越えた長波長の紫外線を照射した場合には、導電性カーボンナノチューブから絶縁性カーボンナノチューブへの変性が起こり難かった。因みに、通常のフォトリソグラフィプロセスに用いられる高圧水銀灯の紫外線（波長：３６５ｎｍ）照射では、変性が起こり難かった。導電性カーボンナノチューブを絶縁性カーボンナノチューブに変性させる為には、照射される紫外線は、波長が２６０ｎｍ以下のものが一層好ましかった。より好ましくは１８０ｎｍ以下の紫外線であった。例えば、低圧水銀灯の紫外線（波長：１８５ｎｍ，２５４ｎｍ）照射によれば、照射個所のカーボンナノチューブが導電性から絶縁性に容易に変性した。図３中、２’は絶縁性炭素材（絶縁性カーボンナノチューブ）を示す。更に、前記紫外線（例えば、真空紫外線）の照射によって、カーボンナノチューブは透明性（光透過率）が高くなった。又、前記紫外線（例えば、真空紫外線）の照射によって、金属ナノ粒状物（金属ナノワイヤ：銀ナノワイヤ）１の表面が酸化された。これによって、金属ナノ粒状物（金属ナノワイヤ：銀ナノワイヤ）１と導電性炭素系材（ＣＮＴ）２との接点、及び金属ナノ粒状物（金属ナノワイヤ：銀ナノワイヤ）１と金属ナノ粒状物（金属ナノワイヤ：銀ナノワイヤ）１との接点にあっては、導通性が失われた。すなわち、紫外線照射による表面酸化によって、金属ナノ粒状物１は導電性から絶縁性に変性した。紫外線照射による表面酸化によって、金属ナノ粒状物１に着色が起きた。例えば、銀は、酸化によって、褐色（黒色）に変色した。これによって、金属ナノ粒状物（金属ナノワイヤ：銀ナノワイヤ）１は透明性（光透過率）が低下した。基板３が樹脂製の場合、紫外線照射によって、基板３が変色する場合も有った。このようなことから、照射紫外線は１８０ｎｍ以下、更には１７５ｎｍ以下の波長のものが特に好ましかった。例えば、キセノンエキシマランプによる紫外線（波長：１７２ｎｍ）は格別に好ましいものであった。上記特性の紫外線照射の時間は、例えば１０秒〜１時間程度である。好ましくは４０分以下である。紫外線照射の積算光量は、例えば１００〜１００，０００ｍＪ／ｃｍ２程度であった。好ましくは１００〜３０，０００ｍＪ／ｃｍ２であった。好ましい積算光量は、金属ナノ粒状物（金属ナノワイヤ：銀ナノワイヤ）層やカーボンナノチューブ層の厚さによっても、多少、変動した。
【００４９】
前記導電膜上に、前記紫外線照射前において、好ましくは、オーバーコート層が設けられている。オーバーコート層が有ると、カーボンナノチューブは、より短時間で、導電性から絶縁性に変性した。オーバーコート層の種類や厚さによっても変動した。オーバーコート層が加水分解性オルガノシランの加水分解物を含有する組成物であると、照射時間が、大幅に、短縮された。オーバーコート層の厚さは、好ましくは、１０ｎｍ〜２００ｎｍであった。更に好ましくは、５０ｎｍ〜１５０ｎｍであった。
【００５０】
以下、具体的な実施例が挙げられる。但し、本発明は以下の実施例にのみ限定されない。本発明の特長が大きく損なわれない限り、各種の変形例や応用例も本発明に含まれる。
【００５１】
［実施例１］
カーボンナノチューブ分散液が作製された。これは次の方法による。アーク放電により合成されたシングルウォールカーボンナノチューブ（市販品）に対して、酸処理、水洗浄、遠心分離が行われた。この精製カーボンナノチューブに、界面活性剤（ドデシルベンゼンスルホン酸ナトリウム：ＳＤＢＳ）０．２ｗｔ％水溶液が、加えられた。このカーボンナノチューブ含有水溶液に対して、超音波装置により、分散処理が行われた。次いで、遠心分離、濾過が行われた。このようにしてカーボンナノチューブ分散液（ＣＮＴ：３２００ｐｐｍ）が得られた。
【００５２】
銀ナノワイヤ含有溶液が作製された。これは次の方法による。銀ナノワイヤの２−プロパノール分散溶液(０．５ｗｔ％、７３９４２１−２５ＭＬ  Ａｌｄｒｉｃｈ株式会社製)１ｍＬと、２−プロパノール（特級１６４−０４８３７、和光純薬株式会社製)９９ｍＬとが混合された。
【００５３】
前記銀ナノワイヤ含有溶液が、透明基板（ＰＥＴフィルム：ＭＫＺ−Ｔ４Ｂ（東山フイルム社製））３上に塗布された。前記銀ナノワイヤ量は１５ｍｇ／ｍ２であった。塗布方法はスプレーコーティングである。乾燥後、銀ナノワイヤ１の層が形成された。銀ナノワイヤ１の層は加圧処理を受けていない。従って、銀ナノワイヤ１の層は、内部に、隙間を多く持っている。
【００５４】
前記カーボンナノチューブ分散液が、銀ナノワイヤ１の層上に塗布された。塗布方法はスプレーコーティングである。塗布厚（乾燥後の厚さ）は０．０５μｍで、カーボンナノチューブ量は１２ｍｇ／ｍ２であった。塗布後、メタノールによる洗浄が行われた。これにより、塗膜中に含まれる界面活性剤が取り除かれた。この後、乾燥（２分間；１００℃）が行われた。これにより、カーボンナノチューブ（導電性炭素系材）２が、銀ナノワイヤ１に対して、設けられた。このカーボンナノチューブ２の層は、内部に、隙間を多く持っている。
【００５５】
この後、カーボンナノチューブ２の層上から、２．５ｗｔ％エアロセラ溶液（加水分解性オルガノシラン含有組成物：パナソニック株式会社製）が塗布された。塗布方法はスピンコーティングである。塗布厚（乾燥後の厚さ）は０．１μｍであった。このエアロセラ溶液は、前記カーボンナノチューブ２の隙間の中に、含浸している。前記エアロセラ溶液の塗布によってオーバーコート層が構成された。
【００５６】
この後、前記オーバーコート層の上方から、紫外線（キセノンエキシマランプ：波長：１７２ｎｍ）が照射された。紫外線照射時の雰囲気は、窒素９４％、酸素６％であった。前記混合気体圧力は１．０１３×１０５Ｐａであった。照射紫外線の積算光量は１０，５６０ｍＪ／ｃｍ２であった。
【００５７】
［実施例２］
実施例１において、銀ナノワイヤ層の銀量を６ｍｇ／ｍ２とした以外は、実施例１に準じて行われた。
【００５８】
［実施例３］
実施例１において、銀ナノワイヤ層の銀量を１２ｍｇ／ｍ２とした以外は、実施例１に準じて行われた。
【００５９】
［実施例４］
実施例１において、カーボンナノチューブ量を５ｍｇ／ｍ２とし、銀ナノワイヤ層の銀量を５ｍｇ／ｍ２とした以外は、実施例１に準じて行われた。
【００６０】
［実施例５］
実施例４において、紫外線照射時の雰囲気を窒素８０％、酸素２０％とした以外は、実施例４に準じて行われた。
【００６１】
［実施例６］
実施例１において、カーボンナノチューブ量を６ｍｇ／ｍ２とし、銀ナノワイヤ層の銀量を７ｍｇ／ｍ２とし、上面に樹脂パターンを印刷形成して絶縁化処理時のマスクとし、絶縁化処理後に酢酸ブチルに浸漬させて前記樹脂パターンを溶解させた以外は、実施例１に準じて行われた。
【００６２】
［比較例１］
実施例１において、銀ナノワイヤ層の形成が行われなかった以外は、実施例１に準じて行われた。
【００６３】
［比較例２］
実施例６において、銀ナノワイヤ層の形成が行われなかった以外は、実施例６に準じて行われた。
【００６４】
［特性］
前記実施例１〜実施例５で得られた製品、及び前記比較例１で得られた製品の絶縁化処理前後の透過率が調べられた。その結果が表１に示される。
【００６５】
表１
絶縁化処理後の可視光透過率Ｘ    絶縁化処理前の可視光透過率Ｙ
実施例１            ８７．６７％                    ８６．５７％
実施例２            ９１．４２％                    ８７．７４％
実施例３            ８８．８１％                    ８６．８７％
実施例４            ９２．９３％                    ９２．００％
実施例５            ９２．３７％                    ９１．９２％
比較例１            ９３．４６％                    ８８．３４％
【００６６】
表１から、次のことが判る。
前記光透過率Ｘと前記光透過率Ｙとの間の差が小さな実施例においては、導電性部と絶縁性部との境界が判り難いことを示している。前記光透過率Ｘと前記光透過率Ｙとの間の差が大きな比較例においては、導電性部と絶縁性部との境界が判り易い（導電性パターンが簡単に認識される）ことを示している。
【００６７】
銀ナノワイヤの量によって、絶縁化処理（紫外線照射）後における可視光透過率の大小を制御できる。銀ナノワイヤの有無によって、絶縁化処理後における可視光透過率の大小を制御できる。銀ナノワイヤ量とカーボンナノチューブ量を適切に調節することで、絶縁化処理後における可視光透過率の大小を制御できる。
【００６８】
紫外線照射時の雰囲気酸素濃度を増加させることで、透過率低下の程度を制御できる。
【００６９】
導電性部と絶縁性部との視認性が確認された。それが図４に示される。図４によれば、前記実施例にあっては、光学顕微鏡による観察によって、前記銀ナノワイヤが存在するサンプルの導電性パターン（導電性部と絶縁性部との間の境界）が視認でき難いことが確認された。
【符号の説明】
【００７０】
１    銀ナノワイヤ（金属ナノワイヤ）
２    カーボンナノチューブ（
導電性炭素系材）
２’  絶縁化されたカーボンナノチューブ
３    基板
【図１】
0006352085.tif 000002
【図２】
0006352085.tif 000003
【図３】
0006352085.tif 000004
【図４】
0006352085.tif 000005